(57)【要約】【課題】珪藻土を種々の塗布対象物に良好に塗布することができる珪藻土用バインダーおよびその製造方法、ならびに珪藻土の特性を十分に発揮させることができる珪藻土含有塗布材およびその製造方法を提供する。【解決手段】珪藻土用バインダーは、水と、シリコン変性アクリル酸エステル系共重合体を主成分とする主剤と、ポリカルボン酸系の分散剤と、アクリル酸エステル系共重合体を主成分とする増粘剤と、を含む。また、珪藻土用バインダーの製造方法は、水に、上記分散剤を添加して攪拌し、これに上記主剤を添加して攪拌し、さらに、これに上記増粘剤を添加して攪拌する。珪藻土含有塗布材は、珪藻土と、上記珪藻土用バインダーとを含む。また、珪藻土含有塗布材の製造方法は、上記手順で製造された珪藻土用バインダーと珪藻土を混合して攪拌する。【選択図】  なし【特許請求の範囲】
【請求項１】
珪藻土と混合した状態で使用され、当該珪藻土を塗布対象物に塗布するための珪藻土用バインダーであって、
水と、
シリコン変性アクリル酸エステル系共重合体を主成分とする主剤と、
ポリカルボン酸系の分散剤と、
アクリル酸エステル系共重合体を主成分とする増粘剤と、
を含むことを特徴とする珪藻土用バインダー。
【請求項２】
１００重量部の前記珪藻土に対し、
前記水が、６００〜７００重量部、
前記主剤が、１４０〜１６０重量部、
前記分散剤が、５〜２０重量部、
前記増粘剤が、１５〜２５重量部、
であることを特徴とする請求項１に記載の珪藻土用バインダー。
【請求項３】
パルプを主成分とするつなぎ材を、さらに含み、
１００重量部の前記珪藻土に対し、
前記水が、３００〜８００重量部、
前記主剤が、９０〜１１０重量部、
前記分散剤が、５〜２０重量部、
前記増粘剤が、３５〜４５重量部、
前記つなぎ材が、１５〜２５重量部、
であることを特徴とする請求項１に記載の珪藻土用バインダー。
【請求項４】
パルプを主成分とするつなぎ材を、さらに含み、
１００重量部の前記珪藻土に対し、
前記水が、２５０〜４００重量部、
前記主剤が、９０〜１１０重量部、
前記分散剤が、５〜２０重量部、
前記増粘剤が、３５〜４５重量部、
前記つなぎ材が、２５〜３５重量部、
であることを特徴とする請求項１に記載の珪藻土用バインダー。
【請求項５】
珪藻土を塗布対象物に塗布するための珪藻土用バインダーの製造方法であって、
水に、ポリカルボン酸系の分散剤を添加し、攪拌する第１工程と、
当該第１工程で生成された生成物に、シリコン変性アクリル酸エステル系共重合体を主成分とする主剤を添加し、攪拌する第２工程と、
当該第２工程で生成された生成物に、アクリル酸エステル系共重合体を主成分とする増粘剤を添加し、攪拌する第３工程と、
を備えることを特徴とする珪藻土用バインダーの製造方法。
【請求項６】
珪藻土と、
水と、
シリコン変性アクリル酸エステル系共重合体を主成分とする主剤と、
ポリカルボン酸系の分散剤と、
アクリル酸エステル系共重合体を主成分とする増粘剤と、
を含むことを特徴とする珪藻土含有塗布材。
【請求項７】
前記珪藻土が、１００重量部、
前記水が、６００〜７００重量部、
前記主剤が、１４０〜１６０重量部、
前記分散剤が、５〜２０重量部、
前記増粘剤が、１５〜２５重量部、
であることを特徴とする請求項６に記載の珪藻土含有塗布材。
【請求項８】
パルプを主成分とするつなぎ材を、さらに含み、
前記珪藻土が、１００重量部、
前記水が、３００〜８００重量部、
前記主剤が、９０〜１１０重量部、
前記分散剤が、５〜２０重量部、
前記増粘剤が、３５〜４５重量部、
前記つなぎ材が、１５〜２５重量部、
であることを特徴とする請求項６に記載の珪藻土含有塗布材。
【請求項９】
パルプを主成分とするつなぎ材を、さらに含み、
前記珪藻土が、１００重量部、
前記水が、２５０〜４００重量部、
前記主剤が、９０〜１１０重量部、
前記分散剤が、５〜２０重量部、
前記増粘剤が、３５〜４５重量部、
前記つなぎ材が、２５〜３５重量部、
であることを特徴とする請求項６に記載の珪藻土含有塗布材。
【請求項１０】
水に、ポリカルボン酸系の分散剤を添加し、攪拌する第１工程と、
当該第１工程で生成された生成物に、シリコン変性アクリル酸エステル系共重合体を主成分とする主剤を添加し、攪拌する第２工程と、
当該第２工程で生成された生成物に、アクリル酸エステル系共重合体を主成分とする増粘剤を添加し、攪拌する第３工程と、
当該第３工程で生成された生成物と珪藻土を混合し、攪拌する第４工程と、
を備えることを特徴とする珪藻土含有塗布材の製造方法。
【発明の詳細な説明】
【技術分野】
【０００１】
本発明は、珪藻土を各種の物質に塗布するための珪藻土用バインダーおよびその製造方法、ならびに珪藻土含有塗布材およびその製造方法に関する。
【背景技術】
【０００２】
一般に、珪藻土は、多孔質の構造を有する物質であり、その構造および材質に基づく各種の特性を有している。具体的には、珪藻土は、水分の吸収および放出による調湿機能や、揮発性有機化合物などを吸着する吸着機能、さらには防音機能や耐火機能などを有している。このような珪藻土は、それのみでは、例えば室内の壁面や天井面などに塗布することができず、そのため、バインダーなどと混合した塗布材として、壁面などに塗布される。そのような塗布材として、従来、特許文献１に記載されたものが知られている。
【０００３】
特許文献１の塗布材は、粒子状の珪藻土を含有するとともに、アクリル樹脂系エマルジョンをバインダーとするものである。このバインダーは、コア層の周囲にシェル層を有するコア・シェル構造のものであり、コア層のガラス転移点が０℃以下に、シェル層のガラス転移点が２０℃以上になるように構成されている。このような構成のバインダーは、通気性が比較的高く、その理由は明らかではないが、次のように考えられている。すなわち、上記バインダーで形成された塗膜では、ガラス転移点が常温よりも低いコア層の樹脂成分が、塗膜の形成に関与する一方、ガラス転移点が常温よりも高いシェル層の樹脂成分が、破断した殻として、塗膜内に分散することで、多数の微細な孔が塗膜に形成される。そして、このような微細な孔が通気孔として機能することにより、塗膜の通気性が高まると考えられている。上記のようなバインダーおよび珪藻土からなる塗布材を、壁面などに塗布した場合には、珪藻土の粒子が塗膜の微細な孔を介して外部に連通し、これにより、珪藻土の特性を発揮させるようにしている。
【０００４】
しかし、特許文献１の塗布材を壁面などに塗布した場合、その塗布材に含まれた珪藻土を壁面に適切に塗布できないことがある。すなわち、例えば常温時には、バインダーのシェル層が固体の性質を有するため、珪藻土の粒子のうち、大部分がシェル層に接するものは、バインダーによる接着力が不十分となることがある。このような場合には、室内の居住者の手などが壁面に触れることなどにより、珪藻土の粒子が壁面から脱離したり、居住者の手に付着したりすることがある。このように珪藻土の粒子が壁面から脱離すると、珪藻土を塗布した壁面において、珪藻土の特性を十分に発揮させることができなくなる。加えて、バインダーによる珪藻土の粒子間の接着力が不十分である場合には、壁面に塗布した塗布材の表面にひび割れが生じることがあり、その場合には、壁面の美観が損なわれてしまう。また、常温時には、バインダーのコア層が液体の性質を有するため、コア層に接する珪藻土の粒子では、その多数の孔がコア層に塞がれ、それにより、珪藻土の多孔質の特性を十分に発揮させることができない。
【０００５】
本発明は、以上のような課題を解決するためになされたものであり、珪藻土を種々の塗布対象物に良好に塗布することができる珪藻土用バインダーおよびその製造方法、ならびに珪藻土の特性を十分に発揮させることができる珪藻土含有塗布材およびその製造方法を提供することを目的とする。
【０００６】
【特許文献１】特開２００４−２５６６４９号公報
【発明の開示】
【課題を解決するための手段】
【０００７】
上記の目的を達成するために、請求項１に係る発明は、珪藻土と混合した状態で使用され、珪藻土を塗布対象物に塗布するための珪藻土用バインダーであって、水と、シリコン変性アクリル酸エステル系共重合体を主成分とする主剤と、ポリカルボン酸系の分散剤と、アクリル酸エステル系共重合体を主成分とする増粘剤と、を含むことを特徴とする。
【０００８】
この構成によれば、珪藻土用バインダー（以下本項において、適宜、単に「バインダー」という）が、シリコン変性アクリル酸エステル系共重合体を主成分とする主剤を含んでおり、この主剤によって、珪藻土の特性を発揮させることが可能な状態で、珪藻土の粒子間が比較的強固に結合するとともに、珪藻土が種々の塗布対象物に比較的強固に接着する。その理由は次のように考えられる。すなわち、珪藻土とバインダーを混合することで生成される珪藻土含有塗布材（以下本項において、適宜、単に「塗布材」という）が、塗布対象物に塗布された後、乾燥すると、主剤中の比較的吸水性の高いシリコン成分から水分が抜け、そのシリコン成分と主剤中のアクリル酸エステル成分とによって、珪藻土の粒子間を適度に結合するとともに、これらを塗布対象物に接着させると考えられる。また、バインダーは、ポリカルボン酸系の分散剤を含んでいるので、主剤による珪藻土の粒子間の結合を阻害することなく、珪藻土の粒子をバインダー内で適度に分散させることができる。さらに、バインダーは、アクリル酸エステル系共重合体を主成分とする増粘剤を含んでいるので、バインダーの粘度を適度に高めることができ、塗布材を、例えば室内の壁面や天井面などに塗布する場合でも、液垂れすることなく、適切に塗布することができる。したがって、上記構成のバインダーによれば、珪藻土の特性を十分に発揮させることができる状態で、珪藻土を種々の塗布対象物に良好に塗布することができる。
【０００９】
請求項２に係る発明は、請求項１に記載の珪藻土用バインダーにおいて、１００重量部の珪藻土に対し、水が、６００〜７００重量部、主剤が、１４０〜１６０重量部、分散剤が、５〜２０重量部、増粘剤が、１５〜２５重量部、であることを特徴とする。
【００１０】
この配合比率によるバインダーは、塗布材を、例えばカップガンによる吹き付けで塗布する場合に適している。バインダーにおいて、１００重量部の珪藻土に対し、水を６００〜７００重量部とするのは、水が６００重量部よりも少ないと、バインダーの粘度が高くなりすぎ、塗布材がカップガンのノズルから出にくくなるからであり、一方、７００重量部よりも多いと、バインダーの粘度が低く、不十分となり、塗布材を塗布する際に液垂れが生じるからである。また、主剤を１４０〜１６０重量部とするのは、主剤が１４０重量部よりも少ないと、塗布材の塗布、乾燥後において、珪藻土の粒子間の結合が不十分となり、珪藻土の粒子が脱離することがあるからであり、主剤が１６０重量部よりも多いと、塗布材の塗布、乾燥後において、表面が硬化した膜状になり、珪藻土による調湿機能が低下するからである。また、分散剤を５〜２０重量部とするのは、分散剤が５重量部よりも少ないと、塗布材中の珪藻土の粒子を適度に分散させることができず、塗布材の吹き付けの際に、塗布材がノズルから出にくくなったり、カップガンのカップ内で沈殿したりすることで、塗布性が悪化するからであり、さらに、塗布材に顔料を添加した場合、塗布後の塗布材に色ムラが発生することもあるからである。一方、分散剤が２０重量部よりも多いと、コストが上昇し、また珪藻土による調湿機能が低下することがあるからである。さらに、増粘剤を１５〜２５重量部とするのは、増粘剤が１５重量部よりも少ないと、バインダーの粘度が低く、不十分となり、塗布材を塗布する際に液垂れが生じるからであり、一方、２５重量部よりも多いと、バインダーの粘度が高くなりすぎ、塗布材がカップガンのノズルから出にくくなるからである。したがって、バインダーの各成分を上記配合比率にすることにより、このバインダーを、カップガンによる塗布材の吹き付けに適したものとすることができる。
【００１１】
請求項３に係る発明は、請求項１に記載の珪藻土用バインダーにおいて、パルプを主成分とするつなぎ材を、さらに含み、１００重量部の珪藻土に対し、水が、３００〜８００重量部、主剤が、９０〜１１０重量部、分散剤が、５〜２０重量部、増粘剤が、３５〜４５重量部、つなぎ材が、１５〜２５重量部、であることを特徴とする。
【００１２】
この配合比率によるバインダーは、塗布材を、例えばカップガンよりも大きいノズル口径を有するリシンガンによる吹き付けで、室内の壁面や天井面などに塗布する場合に適しており、上記請求項２の成分に加えて、パルプを主成分とするつなぎ材を含んでいる。このように、バインダーがつなぎ材を含むことにより、塗布材の塗布、乾燥後において、ひび割れの発生を防止することができる。上記のバインダーにおいて、１００重量部の珪藻土に対し、つなぎ材を１５〜２５重量部とするのは、つなぎ材が１５重量部よりも少ないと、塗布材の塗布、乾燥後において、ひび割れが発生することがあるからであり、一方、２５重量部よりも多いと、塗布材の吹き付けの際に、塗布材がノズルから出にくくなることで、塗布性が悪化するからである。バインダーにおけるつなぎ材以外の各成分の配合比率の上限および下限の理由は、上述した請求項２と同様である。したがって、バインダーの各成分を上記配合比率にすることにより、このバインダーを、リシンガンによる塗布材の吹き付けに適したものとすることができる。
【００１３】
請求項４に係る発明は、請求項１に記載の珪藻土用バインダーにおいて、パルプを主成分とするつなぎ材を、さらに含み、１００重量部の珪藻土に対し、水が、２５０〜４００重量部、主剤が、９０〜１１０重量部、分散剤が、５〜２０重量部、増粘剤が、３５〜４５重量部、つなぎ材が、２５〜３５重量部、であることを特徴とする。
【００１４】
この配合比率によるバインダーは、塗布材を、例えばこてを使用した左官仕上げなどで、室内の壁面などに塗布する場合に適しており、上記請求項３と同様、塗布材の塗布、乾燥後のひび割れの発生を防止するために、パルプを主成分とするつなぎ材を含んでいる。上記のバインダーにおいて、１００重量部の珪藻土に対し、つなぎ材を２５〜３５重量部とし、リシンガンによる吹き付けに適した請求項３の場合よりも多くするのは、通常、左官仕上げでは、塗り厚が比較的厚く、塗布材の塗布、乾燥後において、ひび割れが発生しやすくなるからである。つなぎ材が２５重量部よりも少ないと、塗布材の塗布、乾燥後において、ひび割れが発生することがあるからであり、一方、３５重量部よりも多いと、塗布材を塗布する際に、塗布材の伸びが少なくなることで、塗布性が悪化するからである。バインダーにおけるつなぎ材以外の各成分の配合比率の上限および下限の理由は、上述した請求項２と同様である。したがって、バインダーの各成分を上記配合比率にすることにより、このバインダーを、左官仕上げによる塗布材の塗布に適したものとすることができる。
【００１５】
請求項５に係る発明は、珪藻土を塗布対象物に塗布するための珪藻土用バインダーの製造方法であって、水に、ポリカルボン酸系の分散剤を添加し、攪拌する第１工程と、第１工程で生成された生成物に、シリコン変性アクリル酸エステル系共重合体を主成分とする主剤を添加し、攪拌する第２工程と、第２工程で生成された生成物に、アクリル酸エステル系共重合体を主成分とする増粘剤を添加し、攪拌する第３工程と、を備えることを特徴とする。
【００１６】
この構成によれば、上記の手順で、水に、所定の分散剤、主剤、および増粘剤を順に添加するとともに、それぞれの添加後に攪拌することにより、珪藻土の特性を十分に発揮させることができる状態で、その珪藻土を塗布対象物に良好に塗布することができるバインダーを得ることができる。なお、後述するように、各成分の配合手順を上記と異なるように製造したバインダーは、ゲル状に沈殿して凝固したり、粒状に凝固したりするなど、バインダーとして不良な状態になることが確認された。
【００１７】
請求項６に係る発明の珪藻土含有塗布材は、珪藻土と、水と、シリコン変性アクリル酸エステル系共重合体を主成分とする主剤と、ポリカルボン酸系の分散剤と、アクリル酸エステル系共重合体を主成分とする増粘剤と、を含むことを特徴とする。
【００１８】
この構成によれば、塗布材は、珪藻土、および上記請求項１のバインダーと同じ成分を含んでいるので、上述した請求項１と同様の作用、効果、すなわち、珪藻土の特性を十分に発揮させることができる状態で、塗布材を種々の塗布対象物に良好に塗布することができる。
【００１９】
請求項７に係る発明は、請求項６に記載の珪藻土含有塗布材において、珪藻土が、１００重量部、水が、６００〜７００重量部、主剤が、１４０〜１６０重量部、分散剤が、５〜２０重量部、増粘剤が、１５〜２５重量部、であることを特徴とする。
【００２０】
この構成によれば、塗布材は、珪藻土、および上記請求項２のバインダーと同じ成分を含むとともに、珪藻土およびバインダーの各成分の配合比率が、請求項２と同じであるので、上述した請求項２と同様の作用、効果、すなわち、この塗布材を、カップガンによる吹き付けに適したものとすることができる。
【００２１】
請求項８に係る発明は、請求項６に記載の珪藻土含有塗布材において、パルプを主成分とするつなぎ材を、さらに含み、珪藻土が、１００重量部、水が、３００〜８００重量部、主剤が、９０〜１１０重量部、分散剤が、５〜２０重量部、増粘剤が、３５〜４５重量部、つなぎ材が、１５〜２５重量部、であることを特徴とする。
【００２２】
この構成によれば、塗布材は、珪藻土、および上記請求項３のバインダーと同じ成分を含むとともに、珪藻土およびバインダーの各成分の配合比率が、請求項３と同じであるので、上述した請求項３と同様の作用、効果、すなわち、この塗布材を、リシンガンによる吹き付けに適したものとすることができる。
【００２３】
請求項９に係る発明は、請求項６に記載の珪藻土含有塗布材において、パルプを主成分とするつなぎ材を、さらに含み、珪藻土が、１００重量部、水が、２５０〜４００重量部、主剤が、９０〜１１０重量部、分散剤が、５〜２０重量部、増粘剤が、３５〜４５重量部、つなぎ材が、２５〜３５重量部、であることを特徴とする。
【００２４】
この構成によれば、塗布材は、珪藻土、および上記請求項４のバインダーと同じ成分を含むとともに、珪藻土およびバインダーの各成分の配合比率が、請求項４と同じであるので、上述した請求項４と同様の作用、効果、すなわち、この塗布材を、左官仕上げによる塗布に適したものとすることができる。
【００２５】
請求項１０に係る発明の珪藻土含有塗布材の製造方法は、水に、ポリカルボン酸系の分散剤を添加し、攪拌する第１工程と、第１工程で生成された生成物に、シリコン変性アクリル酸エステル系共重合体を主成分とする主剤を添加し、攪拌する第２工程と、第２工程で生成された生成物に、アクリル酸エステル系共重合体を主成分とする増粘剤を添加し、攪拌する第３工程と、第３工程で生成された生成物と珪藻土を混合し、攪拌する第４工程と、を備えることを特徴とする。
【００２６】
この構成によれば、上記請求項５と同じ手順で、水に、所定の分散剤、主剤、および増粘剤を順に添加するとともに、それぞれの添加後に攪拌することにより、バインダーを製造し、このバインダーと珪藻土を混合して攪拌することにより、塗布材を製造する。これにより、塗布材中の珪藻土の特性を十分に発揮させることができる状態で、塗布対象物に良好に塗布することができる塗布材を得ることができる。
【発明を実施するための最良の形態】
【００２７】
以下、本発明の好ましい実施形態を詳細に説明する。下記表１は、本発明の珪藻土含有塗布材（以下、単に「塗布材」という）、および珪藻土用バインダー（以下、単に「バインダー」という）の実施例１〜３の各成分の配合比率を重量部で示している。
【表１】
2006241413.tif 000002
【００２８】
表１に示すように、実施例１〜３の塗布材はいずれも、１００重量部の珪藻土と、所定の量および成分のバインダーで構成されている。珪藻土は、高純度の無定型シリカからなり、白色のパウダー状に形成されている。また、この珪藻土の各粒子は、多孔質であり、粒子サイズが２〜１２ミクロン、多孔率が６５〜９５％、比表面積が２０〜２５ｍ2／ｇである。
【００２９】
一方、バインダーにおける水以外の各成分は、以下のとおりである。
主剤
シリコン変性アクリル酸エステル系共重合体を主成分とする水性エマルジョンであり、より具体的には、シラン系モノマーとアクリル酸エステルが共重合したアクリル酸エステル共重合樹脂、および水から成り、前者および後者の重量組成がそれぞれ、４９および５１％である。なお、この主剤は、ｐＨが８．５±１、イオン性がアニオン系である。
分散剤
ポリカルボン酸系のアクリル樹脂系水溶液であり、より具体的には、ポリメタクリル酸ナトリウム塩、および水から成り、前者および後者の重量組成がそれぞれ、３０および７０％である。なお、この分散剤は、ｐＨが９〜１１、固形分が３０±１％、比重が１．１０〜１．３０（２０℃）である。
増粘剤
アクリル酸エステル系共重合体を主成分とするアルカリ増粘型アクリルエマルジョンであり、より具体的には、アクリル酸エステル共重合樹脂と、水から成り、前者および後者の重量組成がそれぞれ、２８および７２％である。なお、この増粘剤は、ｐＨが３±１、比重が１．０５４（２５℃）、イオン性がアニオン系である。
つなぎ材
パルプを主成分とするものであり、このパルプは、繊維状のもので、粒度が１００メッシュパス９０％以上、水分が８％以内である。
【００３０】
実施例１の塗布材は、比較的小さなノズル口径（例えば１．２ｍｍ）を有するカップガンによる吹き付けで塗布する場合に適しており、種々の塗布対象物、例えば金属、コンクリート、プラスチックまたはガラスなどに塗布することができる。この実施例１では、表１に示すように、バインダーが、水、主剤、分散剤および増粘剤をそれぞれ、６７０、１５０、１０および２０重量部含んでおり、このバインダーに１００重量部の珪藻土を混合することによって、塗布材が構成されている。
【００３１】
また、実施例２の塗布材は、カップガンよりも大きいノズル口径（例えば４．０ｍｍ）を有するリシンガンによる吹き付けで塗布する場合に適しており、上記実施例１の塗布材と同様に、種々の塗布対象物に塗布することができる。この実施例２では、表１に示すように、バインダーが、水、主剤、分散剤、増粘剤およびつなぎ材をそれぞれ、４００、１００、１０、４０および２０重量部含んでおり、このバインダーに１００重量部の珪藻土を混合することによって、塗布材が構成されている。
【００３２】
さらに、実施例３の塗布材は、こてを使用した左官仕上げで、室内の壁面などに塗布する場合に適している。この実施例３では、表１に示すように、バインダーが、水、主剤、分散剤、増粘剤およびつなぎ材をそれぞれ、３４５、１００、１０、４０および３０重量部含んでおり、このバインダーに１００重量部の珪藻土を混合することによって、塗布材が構成されている。
【００３３】
下記表２は、上記実施例１〜３の塗布材を、それぞれが適する塗布手法によって、塗布対象物に塗布したときの各種の評価項目（塗布性、分散性、調湿性能および塗布後の状態）についての評価結果を示している。
【表２】
2006241413.tif 000003
【００３４】
上記評価項目の塗布性は、塗布材を塗布対象物に塗布する際に、その塗布がし易いか否か、および液垂れすることなく塗布可能であるか否かを評価したものである。また、分散性は、塗布前の塗布材において、珪藻土が沈殿することなく、塗布材中に適度に分散しているか否かを評価したものである。さらに、調湿性能は、塗布後の塗布材において、十分な調湿性能を有するか否かを評価したものである。さらにまた、塗布後の状態は、塗布材の塗布、乾燥後において、珪藻土の粒子が脱離しないか否か、および表面にひび割れが発生していないか否かを評価したものである。
【００３５】
上記表２に示すように、実施例１〜３の塗布材はいずれも、塗布性、分散性、調湿性能および塗布後の状態について、すべて良好であることが確認された。
【００３６】
また、上記実施例１〜３ではそれぞれ、カップガン、リシンガンおよび左官仕上げに適した塗布材の配合比率を一つずつ示したが、本発明の塗布材およびバインダーの各成分の配合比率は、これに限定されるものではなく、下記表３に示すように、各成分の配合比率が所定の範囲内であればよい。
【表３】
2006241413.tif 000004
【００３７】
表３に示すように、カップガン用の塗布材が、１００重量部の珪藻土と、所定の配合比率のバインダー、具体的には、水、主剤、分散剤および増粘剤をそれぞれ、６００〜７００、１４０〜１６０、５〜２０、および１５〜２５重量部含んだバインダーとで構成されることにより、上記実施例１と同様に、上記評価項目について、良好な結果を得られることが確認できた。また、リシンガン用の塗布材が、１００重量部の珪藻土と、水、主剤、分散剤、増粘剤およびつなぎ材をそれぞれ、３００〜８００、９０〜１１０、５〜２０、３５〜４５、および１５〜２５重量部含んだバインダーとで構成されることにより、上記実施例２と同様に、上記評価項目について、良好な結果を得られることが確認できた。さらに、左官仕上げ用の塗布材が、１００重量部の珪藻土と、水、主剤、分散剤、増粘剤およびつなぎ材をそれぞれ、２５０〜４００、９０〜１１０、５〜２０、３５〜４５、および２５〜３５重量部含んだバインダーとで構成されることにより、上記実施例３と同様に、上記評価項目について、良好な結果を得られることが確認できた。
【００３８】
また、表３に示すように、カップガン用の塗布材において、リシンガン用および左官仕上げ用よりも、主剤が多いのは、前者の塗布材は、通常、比較的薄く塗布されるため、珪藻土の粒子間、および珪藻土の塗布対象物に対する付着強度を高める必要があるからである。さらに、リシンガン用および左官仕上げ用の塗布材において、カップガン用よりも、増粘剤が多いのは、前者の塗布材は、通常、後者の塗布材よりも厚く塗布されるため、塗布時の塗布材が自重などで、塗布対象物から剥がれ落ちるのを防止するために、塗布材の粘度を高める必要があるからである。さらにまた、左官仕上げ用の塗布材において、リシンガン用よりも、つなぎ材が多いのは、前者の塗布材は、通常、後者の塗布材よりも厚く塗布されるため、乾燥後にひび割れが生じやすくなり、それを防止するためである。
【００３９】
また、カップガン用、リシンガン用および左官仕上げ用の塗布材において、水の含有量の範囲をそれぞれ、６００〜７００、３００〜８００および２５０〜４００重量部としたが、塗布材を実際に塗布する際の気温、湿度などの塗布環境や、塗布対象物などに応じて、水の含有量を、上記各範囲よりも少なくしたり、多くしたりすることで、塗布材の最終的な粘度調整を行ってもよい。
【００４０】
なお、詳細なデータは省略するが、塗布材の各成分が上記表３の範囲外である場合には、以下のような、塗布材として好ましくない結果が確認された。すなわち、水の含有量が所定範囲よりも少ないと、塗布材の粘度が高くなりすぎ、塗布材がカップガンやリシンガンのノズルから出にくくなったり、左官仕上げの際に、塗布材の伸びがなくなったりすることで、塗布材を塗布しにくくなる。一方、水の含有量が所定範囲よりも多いと、塗布材の粘度が低く、不十分となり、塗布材を塗布する際に、液垂れや自重による剥がれ落ちなどが生じる。
【００４１】
また、主剤の含有量が所定範囲よりも少ないと、塗布材の塗布、乾燥後において、珪藻土の粒子が脱離しやすくなり、例えば室内の壁面などに塗布された場合には、室内の居住者の手などが壁面に触れることなどにより、珪藻土の粒子が脱落したり、居住者の手に付着したりする。一方、主剤の含有量が所定範囲よりも多いと、塗布材の塗布、乾燥後において、表面が硬化した膜状になり、調湿性能が著しく低下する。
【００４２】
さらに、分散剤の含有量が所定範囲よりも少ないと、塗布材中の珪藻土の粒子を適度に分散させることができず、塗布材の吹き付けの際に、塗布材がノズルから出にくくなったり、カップガンやリシンガンのカップ内で沈殿したりすることで、塗布材を塗布しにくくなる。加えて、塗布材に顔料を添加した場合には、塗布後の塗布材に色ムラが発生する。一方、分散剤の含有量が所定範囲よりも多いと、塗布材自体にはあまり影響はないが、分散剤が多い分、塗布材のコストが上昇し、また、塗布材の塗布、乾燥後において、調湿性能が若干低下することがある。
【００４３】
さらにまた、増粘剤の含有量が所定範囲よりも少ないと、塗布材の粘度が低く、不十分となり、塗布材を塗布する際に、液垂れや自重による剥がれ落ちなどが生じる。一方、増粘剤の含有量が所定範囲よりも多いと、塗布材の粘度が高くなりすぎ、塗布材がカップガンやリシンガンのノズルから出にくくなったり、左官仕上げの際に、塗布材の伸びがなくなったりすることで、塗布材を塗布しにくくなる。
【００４４】
次に、バインダーおよび塗布材の製造方法について説明する。下記表４は、本発明のバインダーおよび塗布材を製造する際の各成分の配合手順の実施例４、およびこの実施例と異なる配合手順の比較例１〜４を示している。
【表４】
2006241413.tif 000005
【００４５】
表４に示すように、実施例４では、所定量の水をベースとし、まずこの水に所定量の分散剤を添加し、攪拌機で所定時間（例えば１０〜１５分）攪拌する（第１工程）。次いで、第１工程の生成物に、所定量の主剤を添加し、所定時間（例えば１０〜２０分）攪拌する（第２工程）。その後、第２工程の生成物に、所定量の増粘剤を添加し、所定時間（例えば３０〜５０分）攪拌する（第３工程）。上記の水、分散剤、主剤および増粘剤の量を、上記表３に示すカップガン用の配合比率に応じて設定することにより、カップガン用の塗布材を製造するためのバインダーが製造される。
【００４６】
そして、上記のようにして製造されたバインダーに、所定量の珪藻土を入れ、所定時間（例えば２０〜４０分）、粒が見えなくなるまで攪拌する。珪藻土の量も、表３のカップガン用の配合比率に応じて設定し、これにより、カップガン用の塗布材が製造される。
【００４７】
以上のように、水に、分散剤、主剤、および増粘剤を順に添加するとともに、それぞれの添加後に攪拌することにより、カップガンで珪藻土を塗布対象物に良好に塗布することができるバインダーを得ることができ、またこのバインダーに珪藻土を入れて攪拌することにより、カップガンで塗布材を良好に塗布することができる塗布材を得ることができる。
【００４８】
一方、リシンガン用あるいは左官仕上げ用の塗布材を製造する場合には、上記第３工程の生成物に、所定量のつなぎ材および珪藻土を入れ、所定時間（例えば３０〜６０分）、粒が見えなくなり、ペースト状になるまで攪拌する。この場合の水、分散剤、主剤、増粘剤、つなぎ材および珪藻土の量を、表３に示すリシンガン用あるいは左官仕上げ用の配合比率に応じて設定することにより、リシンガンあるいは左官仕上げで塗布材を良好に塗布することができる塗布材を得ることができる。なお、上記第３工程の生成物に、所定量のつなぎ材のみを入れて攪拌することで、リシンガン用あるいは左官仕上げ用の塗布材を製造するためのバインダーをあらかじめ製造するようにしてもよい。
【００４９】
以上の実施例４に対し、上記表４の比較例１〜４は、バインダーを製造する際の成分の配合手順のみが異なり、ベースとなる成分の量、他の成分の添加量、および添加後の攪拌時間は、実施例４と同じである。具体的には、比較例１では、ベースとしての水に、主剤、増粘剤および分散剤を順に添加し、また、比較例２では、ベースとしての水に、増粘剤、主剤、および分散剤を順に添加し、また、比較例３では、ベースとしての水に、分散剤、増粘剤および主剤を順に添加し、さらに、比較例４では、ベースとしての主剤に、増粘剤、分散剤および水を順に添加した。
【００５０】
上記比較例１および２のバインダーは、ゲル状に沈殿して凝固する一方、比較例３および４のバインダーは、粒状に凝固し、いずれのものも、バインダーとして不良な状態になることが確認された。
【００５１】
次に、前述した実施例１の塗布材を用いて行った帯電防止性能の評価試験について説明する。下記表５は、本評価試験の試料および試験環境を示している。
【表５】
2006241413.tif 000006
【００５２】
本評価試験を行うための試料として、実施例１の塗布材を、正方形のポリカーボネート板（サイズ：４０×４０ｍｍ、厚さ：０．５ｍｍ）にカップガンで０．０７ｍｍの厚さに吹き付けて、試験体Ａを作製した。また、この試験体Ａのポリカーボネート板と同じサイズおよび厚さのものを、比較試験体とした。そして、シシド静電気（株）製のオネストメータを用い、室温２０±２℃、湿度６５±５％の試験環境において、帯電防止性能の評価試験を行った。
【００５３】
本評価試験では、試験体をオネストメータにセットすることにより、その試験体を回転させながら、試験体に所定の電圧を印加する。そして、試験体表面の帯電圧値を測定することにより、時間に対する帯電圧の減衰曲線が描かれ、試験体の飽和電圧値および半減期（印加停止後の帯電圧値が半分になるまでの時間）が表示される。下記表６は、本評価試験による試験体Ａおよび比較試験体の飽和電圧値および半減期を示している。
【表６】
2006241413.tif 000007
【００５４】
表６に示すように、試験体Ａの飽和電圧値および半減期はそれぞれ、０．０３ｋＶおよび０．１秒であり、一方、比較試験体のそれらはそれぞれ、１．８７ｋＶおよび５２４．６秒であるという結果が得られた。この試験結果から明らかなように、塗布材を塗布した試験体Ａの飽和電圧値は、比較試験体のそれに比べて極めて小さく、したがって、塗布材を塗布したものは、極めて帯電しにくい。また、試験体Ａの半減期も、比較試験体のそれに比べて極めて短く、したがって、塗布材を塗布したものは、帯電しても直ぐに放電する。以上のことから、塗布材は、絶縁体であるとともに、帯電防止性能に極めて優れていることがわかる。
【００５５】
次に、前述した実施例３の塗布材を用いて行った断熱性能の評価試験について説明する。本評価試験は、ＪＩＳ−Ａ１４２１−２−１９９９（熱絶縁材の熱抵抗及び熱伝導率の測定方法）に準拠して行われ、下記表７は、本評価試験の試料および試験環境を示している。
【表７】
2006241413.tif 000008
【００５６】
本評価試験を行うための試料として、実施例３の塗布材を、所定の木枠に入れ、コテで隙間無く押さえ、５０ｋｇの圧力をかけた後、自然乾燥させて、試験体Ｂ（サイズ：２００×２００ｍｍ、厚さ：１２．９ｍｍ）を作製した。そして、英弘精機（株）製の断熱性測定装置を用い、室温２４±２℃、湿度５０℃±５％の試験環境において、断熱性能の評価試験を行った。下記表８は、本評価試験による試験体Ｂの試験結果を示している。
【表８】
2006241413.tif 000009
【００５７】
表８に示すように、試験体Ｂでは、その断熱性能の評価項目、すなわち、熱抵抗が１１．３×１０-2（ｍ2・Ｋ）／Ｗであり、熱伝導率が０．１１Ｗ／（ｍ・Ｋ）（０．１０Ｋｃａｌ／ｍ・ｈ・℃）であるという結果が得られた。この試験結果から明らかなように、塗布材からなる試験体Ｂは、熱抵抗が比較的大きいとともに熱伝導率が比較的小さく、したがって、試験体Ｂでは熱が伝わりにくい。このことから、本実施形態の塗布材は、断熱性能が優れていることがわかる。
【００５８】
以上詳述したように、本実施形態によれば、水と、所定の主剤、分散剤および増粘剤とを含有するバインダー、あるいは、これに加えて、所定のつなぎ材を含有するバインダーにより、珪藻土の特性を十分に発揮させることができる状態で、珪藻土を種々の塗布対象物に良好に塗布することができる。また、上記バインダーと珪藻土を混合した塗布材を、種々の塗布対象物に塗布することにより、塗布材を塗布したものにおいて、水分の吸収および放出による調湿機能、揮発性有機化合物などを吸着する吸着機能、防音機能、および耐火機能に加えて、上述した帯電防止機能および断熱機能を付与することができる。
【００５９】
なお、詳細なデータは省略するが、本実施形態の塗布材を、カビの生えた壁面に上塗りすることにより、その後の壁面におけるカビの発生を抑制できることが確認された。また、内外で比較的温度差が大きくなる部屋、例えば浴室などにおいて、その壁面や天井面に塗布材を塗布することにより、結露を防止できることも確認された。さらに、塗布材を不織布などに塗布することも可能であり、塗布材を塗布した不織布を、例えば布団の中に入れることにより、調湿性および断熱性が優れた布団を得ることができる。さらにまた、塗布材は、上述した壁面などの塗装材として利用可能である他、例えば電磁波の防止材としてなど、種々の産業分野での利用が可能である。
【００６０】
なお、本発明は、説明した上記実施形態に限定されることなく、種々の態様で実施することができる。例えば、実施形態では、塗布材を、カップガン、リシンガンおよび左官仕上げで塗布する場合について説明したが、塗布材を他の塗布手法、例えばブラシやローラなどを用いて塗布することも、もちろん可能である。その場合には、各塗布手法に適するように、塗布材の各成分の配合比率を調整することが好ましい。また、塗布材には、上述した各成分の他、着色するための顔料や、種々の充填剤を添加することも可能である。